(57)【特許請求の範囲】
【請求項１】
コイル状とされ、マグネシウムを含有するアルミニウム合金板を連続通板しつつジルコニウム及びリン酸を含む化成処理を行って化成皮膜を形成する包装容器用アルミニウム合金板の製造方法であって、
前記化成皮膜は、界面活性剤を含む水溶液での脱脂処理、ｐＨが１１を超えるアルカリ水溶液でのエッチング処理が順次施された後、硝酸濃度が５００ｐｐｍ以上４０００ｐｐｍ以下のジルコニウム化成処理液で化成処理することによって形成するものであり、
更に、前記アルミニウム合金板に含有されているマグネシウムの含有量から算出される前記化成皮膜中のマグネシウムとジルコニウムの含有量の比がＭｇ／Ｚｒで０．０１以上８．５以下、且つ、
前記化成皮膜の皮膜量は、ジルコニウムが０．５ｍｇ／ｍ2以上２０ｍｇ／ｍ2以下、リンが０．１ｍｇ／ｍ2以上７ｍｇ／ｍ2以下である
ことを特徴とする包装容器用アルミニウム合金板の製造方法。
【請求項２】
前記化成処理後に樹脂皮膜形成処理が行われ、前記化成皮膜上に厚さが１μｍ以上２５μｍ以下の樹脂皮膜を形成することを特徴とする請求項１に記載の包装容器用アルミニウム合金板の製造方法。
【請求項３】
前記樹脂皮膜が、塗料、プライマー、及びフィルムのうちの少なくとも一種を用いた一層又は二層以上でなり、且つ、
前記樹脂皮膜は、ポリエステル樹脂、及びエポキシ樹脂のうちの少なくとも一種を用いて形成することを特徴とする請求項２に記載の包装容器用アルミニウム合金板の製造方法。
【発明の詳細な説明】
【技術分野】
【０００１】
本発明は、包装容器用アルミニウム合金板の製造方法に関する。
【背景技術】
【０００２】
アルミニウム合金板は、軽量で適度な強度を有しているだけでなく、毒性もなく、加工性及びリサイクル性にも優れているため、飲料品や食料品の包装容器に広く用いられている。
【０００３】
飲料品や食料品の包装容器として用いられる包装容器用アルミニウム合金板は、一般的に、樹脂皮膜を形成した後の耐食性及び密着性を向上させるために化成処理が施され、アルミニウム合金板の表面に化成皮膜が形成される。従来、化成皮膜としてクロメート化成皮膜が形成されることが多かった。しかし、昨今では環境保護の観点からクロメート化成皮膜が敬遠されるようになり、替わりにクロムを用いないノンクロメート化成皮膜が形成されることが多くなった。
【０００４】
ノンクロメート化成皮膜として、例えば、ジルコニウム化成処理によって形成されたジルコニウム化成皮膜がある。しかしながら、ジルコニウム化成皮膜を形成したアルミニウム合金板における樹脂皮膜形成後の耐食性及び密着性は、クロメート化成皮膜を形成したものと比較すると劣る傾向にある。
【０００５】
樹脂皮膜形成後の耐食性及び密着性に優れたジルコニウム化成皮膜を形成することを目的とした発明が、例えば、特許文献１、２に開示されている。
具体的に、この特許文献１には、アルミニウム合金板の少なくとも片側表面に、ジルコニウム化合物をジルコニウム原子換算で２〜２０ｍｇ／ｍ２、リン化合物をリン原子換算で１〜１０ｍｇ／ｍ２、特定の有機化合物を炭素原子換算で５〜６０ｍｇ／ｍ２含有する有機−無機複合表面処理層を有し、さらにその上に熱可塑性樹脂層を有する、耐食性、密着性に優れる樹脂被覆シームレスアルミニウム缶が開示されている。
【０００６】
また、この特許文献１には、アルミニウム合金板の処理が行われる前には、まずアルミニウム合金板を酸で洗浄する工程が行われることが好ましく、さらに酸で洗浄する工程の前にアルミニウム合金板をアルカリで洗浄する工程が行われることが好ましく、最も好ましい態様は、アルカリ洗浄→水洗→酸洗浄→水洗→ノンクロム金属表面処理→水洗→乾燥の各工程を順次行う方法であると記載されている。
【０００７】
また、特許文献２には、アルミニウム板又はアルミニウム合金板からなる基材と、当該基材の少なくとも一方の表面に形成した化成皮膜と、当該化成皮膜上に形成した樹脂被覆膜とを備えた樹脂被覆アルミニウム板であって、前記化成皮膜に含有されるアルミニウム水和酸化物の量が１００ｍｇ／ｍ２以下であることを特徴とする樹脂被覆アルミニウム板が記載されている。
【先行技術文献】
【特許文献】
【０００８】
【特許文献１】特開２００７−７６０１２号公報
【特許文献２】特開２００７−１０７０３３号公報
【発明の概要】
【発明が解決しようとする課題】
【０００９】
特許文献１、２に開示されている発明などにより、ジルコニウム化成皮膜を形成したアルミニウム合金板における樹脂皮膜形成後の耐食性及び密着性の向上が図られつつある。
しかしながら、産業界からは、樹脂皮膜形成後の耐食性及び密着性がさらに優れた包装容器用アルミニウム合金板の開発が望まれている。
【００１０】
本発明はこのような状況に鑑みてなされたものであり、樹脂皮膜形成後の耐食性及び密着性に優れた包装容器用アルミニウム合金板の製造方法を提供することを課題とする。
【課題を解決するための手段】
【００１１】
前記課題を解決した本発明に係る包装容器用アルミニウム合金板の製造方法は、コイル状とされ、マグネシウムを含有するアルミニウム合金板を連続通板しつつジルコニウム及びリン酸を含む化成処理を行って化成皮膜を形成する包装容器用アルミニウム合金板の製造方法であって、前記化成皮膜は、界面活性剤を含む水溶液での脱脂処理、ｐＨが１１を超えるアルカリ水溶液でのエッチング処理が順次施された後、硝酸濃度が５００ｐｐｍ以上４０００ｐｐｍ以下のジルコニウム化成処理液で化成処理することによって形成するものであり、更に、前記アルミニウム合金板に含有されているマグネシウムの含有量から算出される前記化成皮膜中のマグネシウムとジルコニウムの含有量の比がＭｇ／Ｚｒで０．０１以上８．５以下、且つ、前記化成皮膜の皮膜量は、ジルコニウムが０．５ｍｇ／ｍ2以上２０ｍｇ／ｍ2以下、リンが０．１ｍｇ／ｍ2以上７ｍｇ／ｍ2以下であることとしている。
【００１２】
このように、本発明に係る包装容器用アルミニウム合金板の製造方法は、界面活性剤を含む水溶液で脱脂処理するので、アルミニウム合金板表面の油分を除去することができる。そのため、その後の表面処理性が向上し、仕上がり（外観）を綺麗にすることができる。また、本発明に係る包装容器用アルミニウム合金板の製造方法は、ｐＨが１１を超えるアルカリ水溶液でエッチング処理するので、アルミニウム合金板表面の緻密な酸化皮膜を除去することができるとともに、表面粗度を高くすることができる。そのため、樹脂皮膜形成後の密着性が向上する。さらに、本発明に係る包装容器用アルミニウム合金板の製造方法は、前記したようにして順次処理された後、硝酸濃度が前記範囲にあるジルコニウム化成処理液で化成処理を行うことでスマットを除去しつつ、化成皮膜を形成することができる。つまり、脱スマット処理を省略して化成皮膜を形成することができる。さらに、この化成処理は、アルミニウム合金板の表面を粗面化する効果もあるため、樹脂皮膜形成後の密着性を向上させることができる。そして、本発明に係る包装容器用アルミニウム合金板の製造方法は、前記した化成処理を行うことによって、化成皮膜中のマグネシウムとジルコニウムの含有量の比（Ｍｇ／Ｚｒ）を所定の範囲としつつ、化成皮膜の皮膜量を所定の条件とすることができるので、耐食性及び密着性に優れたものとすることができる。
【００１３】
本発明に係る包装容器用アルミニウム合金板の製造方法は、前記化成処理後に樹脂皮膜形成処理が行われ、前記化成皮膜上に厚さが１μｍ以上２５μｍ以下の樹脂皮膜を形成するのが好ましい。
【００１４】
このように、本発明に係る包装容器用アルミニウム合金板の製造方法は、化成皮膜上に厚さが１μｍ以上２５μｍ以下の樹脂皮膜を形成するので、樹脂皮膜形成後の耐食性及び密着性により優れたものとすることができる。
【００１５】
本発明に係る包装容器用アルミニウム合金板の製造方法は、前記樹脂皮膜が、塗料、プライマー、及びフィルムのうちの少なくとも一種を用いた一層又は二層以上でなり、且つ、前記樹脂皮膜は、ポリエステル樹脂、及びエポキシ樹脂のうちの少なくとも一種を用いて形成するのが好ましい。
【００１６】
このように、本発明に係る包装容器用アルミニウム合金板の製造方法は、樹脂皮膜を前記した態様としているので、樹脂皮膜形成後の耐食性及び密着性により確実に優れたものとすることができる。
【発明の効果】
【００１７】
本発明に係る包装容器用アルミニウム合金板の製造方法は、所定の処理を行った後に所定の条件の化成処理を行い、所定の皮膜量の化成皮膜を形成している。そのため、本発明に係る包装容器用アルミニウム合金板の製造方法は、樹脂皮膜形成後の耐食性及び密着性に優れたものとすることができる。
【図面の簡単な説明】
【００１８】
【図１】本発明の第１実施形態に係る包装容器用アルミニウム合金板に対して行う各処理と構成を説明する概略図である。
【図２】本発明の第１実施形態の好ましい態様を説明する概略図である。
【図３】本発明の第２実施形態に係る包装容器用アルミニウム合金板に対して行う各処理と構成を説明する概略図である。
【発明を実施するための形態】
【００１９】
以下、適宜図面を参照して、本発明に係る包装容器用アルミニウム合金板の実施形態について詳細に説明する。
【００２０】
［包装容器用アルミニウム合金板］
（第１実施形態）
図１は、本発明の第１実施形態に係る包装容器用アルミニウム合金板に対して行う各処理と構成を説明する概略図である。
図１に示すように、本発明の第１実施形態に係る包装容器用アルミニウム（Ａｌ）合金板１は、基材となるＡｌ合金板２と、当該Ａｌ合金板２の表面に形成された化成皮膜３と、を有する。
なお、図１では、化成皮膜３をＡｌ合金板２の片面のみに形成した態様を示しているが、化成皮膜３をＡｌ合金板２の両面に形成したものであってもよい（図示せず）。
【００２１】
（包装容器）
ここで、包装容器は、飲料品又は食料品を内部に収納することのできるものであればよく、どのような態様のものも含まれる。包装容器の態様としては、例えば、２ピース缶、３ピース缶、いわゆるニューボトル缶などが挙げられる。なお、２ピース缶とは、ＤＩ（Drawing and Ironing）成形により得られる缶胴と、缶蓋と、の２部品で構成される缶をいう。３ピース缶とは、缶胴と、缶蓋と、缶底と、の３部品で構成されている缶をいう。また、ニューボトル缶とは、キャップと、缶胴と、缶底と、で構成されている缶をいう。本実施形態に係る包装容器用Ａｌ合金板１は、これらの缶に用いられる板材として特に好適である。なお、包装容器の態様を如何様にするかはユーザーの要望に応じて任意に設定されるものであり、これら以外の態様とすることもできる。また、包装容器の形状は、略円筒状とすることができるが、角筒状などとすることもできる。
【００２２】
（Ａｌ合金板）
Ａｌ合金板２は、化学成分としてマグネシウム（Ｍｇ）を含有するものであれば、どのようなものも用いることができる。例えば、Ａｌ合金板２としては、ＪＩＳ  Ｈ  ４０００：２０１４に規定されている３０００系（Ａｌ−Ｍｎ系）、５０００系（Ａｌ−Ｍｇ系）などを好適に用いることができるが、これらに限定されるものではなく、２０００系から８０００系のＡｌ合金で形成されたＡｌ合金板であって、Ｍｇを含有するものであればどのようなものも適用可能である。なお、３０００系の中でも３００４、３０１４などは缶蓋及び缶底に好適に用いることができ、５０００系の中でも５０５２、５０８２、５１８２などは缶胴に好適に用いることができる。
【００２３】
（化成皮膜）
包装容器用Ａｌ合金板１は、図１に示すように、コイル状とされたＡｌ合金板２を連続通板しつつ、ジルコニウム（Ｚｒ）及びリン酸を含む化成処理を行って化成皮膜３を形成したものである。
この化成皮膜３は、図１に示すように、所定の脱脂処理及びエッチング処理が順次施された後、化成処理することによって形成されたものである。
【００２４】
（脱脂処理）
脱脂処理では、界面活性剤を含む水溶液（脱脂処理液）でＡｌ合金板２の表面を脱脂する。このようにすると、Ａｌ合金板２表面の油分を除去することができるため、その後の表面処理性が向上し、仕上がりが綺麗になる（すなわち、包装容器用Ａｌ合金板１の外観が優れたものとなる。）。また、Ａｌ合金板２の表面に油分が残っていると表面処理薬剤とＡｌ合金板２が接触しないので、化成処理の反応性の低下や外観不良の原因となるが、前記脱脂処理を行うことでそのような不具合を防止することができる。
【００２５】
他方、このような脱脂処理を行わない場合、前記した効果を得ることができないため、包装容器用Ａｌ合金板１の外観が悪くなるだけでなく、樹脂皮膜４（図３参照）形成後の耐食性及び密着性も悪くなる。なお、樹脂皮膜４については後に説明する。
【００２６】
界面活性剤を含む脱脂処理液として最も好ましくは、日本ペイント社製サーフクリーナーＥＣ３７０を挙げることができるが、これに限定されるものではない。界面活性剤を含む脱脂処理液として日本ペイント社製サーフクリーナーＥＣ３７０を使用した場合における脱脂処理の処理条件としては、例えば、濃度２〜３％、温度６０〜７０℃、処理時間３〜１０秒とすることが挙げられる。
界面活性剤を含む水溶液における界面活性剤の濃度や処理条件（例えば、処理時間や処理温度など）は、Ａｌ合金板２の表面を脱脂することができればよく、適宜設定することができる。
【００２７】
（エッチング処理）
エッチング処理では、ｐＨが１１を超えるアルカリ水溶液でＡｌ合金板２の表面をエッチングする。このようにすると、Ａｌ合金板２表面の緻密な酸化皮膜が除去されるので、それ以降の処理の反応性が良くなる。そのため、樹脂皮膜４（図３参照）形成後の耐食性を向上させることができる。また、このエッチング処理を行うことによって表面粗度が高くなるので、化成皮膜３と、当該化成皮膜３の上に形成した樹脂皮膜４との密着性を向上させることができる。
【００２８】
他方、このようなエッチング処理を行わない場合、前記した効果を得ることができないため、樹脂皮膜４形成後の耐食性及び密着性が悪くなる。
また、ｐＨが１１以下のアルカリ水溶液では、エッチング力が不足するため、Ａｌ合金板２表面の緻密な酸化皮膜を十分に除去することができず、また、表面粗度を高くすることができない。
なお、緻密な酸化皮膜のより確実な除去を行う観点から、エッチング処理で用いるアルカリ水溶液のｐＨは１２．０とするのが好ましく、１２．５とするのがより好ましい。
【００２９】
ｐＨが１１を超えるアルカリ水溶液として最も好ましくは、例えば、日本ペイント社製サーフクリーナー４２０Ｎ−２を挙げることができるが、これに限定されるものではない。ｐＨが１１を超えるアルカリ水溶液として日本ペイント社製サーフクリーナー４２０Ｎ−２を用いた場合におけるエッチング処理の処理条件としては、例えば、濃度２〜３％、温度６０〜７０℃、処理時間３〜１０秒とすることが挙げられるがこれに限定されるものではない。前記したように、Ａｌ合金板２表面の緻密な酸化皮膜を十分に除去することができ、表面粗度を高くすることができればよく、使用する薬剤に応じて前記した処理条件は適宜変更することができる。
【００３０】
（脱スマット処理）
本実施形態においては、化成処理で用いるジルコニウム化成処理液硝酸濃度が、後記するように２５０ｐｐｍ以上４０００ｐｐｍ以下であるので、一般的に行われる脱スマット処理を省略して化成皮膜３を形成することができる。
しかしながら、そのような場合であっても、本実施形態の好ましい態様として図２に示すように、エッチング処理（及びその水洗）と化成処理の間で脱スマット処理を行うことができる。脱スマット処理は、例えば、ｐＨ５以下の水溶液でアルミ合金板２の表面を洗浄するとよい。このようにすることで、エッチング処理で生成したスマットをより確実に除去することができる。そのため、次工程の化成処理の反応性を向上させることができる。
ｐＨが５以下の水溶液としては、例えば、硝酸水溶液、硫酸水溶液、リン酸水溶液、クエン酸水溶液などを挙げることができる。
【００３１】
（化成処理）
化成処理では、硝酸濃度が２５０ｐｐｍ以上４０００ｐｐｍ以下のＺｒ化成処理液でＡｌ合金板２の表面を化成し、化成皮膜３を形成する。このように、硝酸濃度が前記範囲にあるＺｒ化成処理液を用いて化成処理することでスマットを除去しつつ、化成処理の反応性を向上させることができる。つまり、脱スマット処理を省略して化成皮膜を形成することができる。そのため、包装容器用Ａｌ合金板１の耐食性を向上させることができる。これに加えて、この化成処理は、Ａｌ合金板２の表面を粗面化する効果もあるため、樹脂皮膜４（図３参照）形成後の密着性を向上させることができる。
なお、一般的には、Ｚｒ化成処理液を用いて形成される化成皮膜によって得られる樹脂皮膜形成後の密着性の向上効果は、Ｚｒ化成処理液に有機成分を加えて有機−無機複合皮膜にすることで達成している。しかしながら、Ｚｒ化成処理液に有機成分を加えた場合には、色むらが発生したり、有機成分が凝集するといった問題がある。これに対し、本発明では、Ｚｒ化成処理液の硝酸濃度の範囲を規定することでそのような問題を生じさせることなく、樹脂皮膜４形成後の密着性を向上させることができる。
【００３２】
前記した化成処理を行わない場合、前記した効果を得ることができないため、樹脂皮膜４形成後の耐食性及び密着性が悪くなる。
他方、Ｚｒ化成処理液の硝酸濃度が２５０ｐｐｍ未満であると、硝酸濃度が低過ぎるため、スマットの除去が不十分となる。そのため、化成皮膜３が十分に形成されない。この場合、外観が悪くなる。また、硝酸濃度が低過ぎるので、Ａｌ合金板２の表面の粗面化も不十分となり、樹脂皮膜４形成後の耐食性及び密着性が悪くなる。
また、Ｚｒ化成処理液の硝酸濃度が４０００ｐｐｍを超えると、硝酸濃度が高過ぎるため、硝酸根により密着性が低下してしまい、耐食性が悪くなる。
より確実なスマットの除去と、化成処理の反応性の向上を図る観点から、ジルコニウム化成処理液の硝酸濃度は５００ｐｐｍ以上とするのが好ましい。また、同様の理由からジルコニウム化成処理液の硝酸濃度は２０００ｐｐｍ以下とするのが好ましく、１３００ｐｐｍ以下とするのがより好ましい。
【００３３】
Ｚｒ化成処理液として最も好ましくは、ジルコニウムを２０〜６００ｐｐｍ含有し、リン酸を１０〜２００ｐｐｍ含有する化成処理浴であり、リン酸はＨ３ＰＯ４であり、ジルコニウムはジルコニウムフッ化水素酸より提供される。処理浴中のリン酸含有量は、前記リン酸に由来するものに限定され、処理条件としては、温度を室温〜６０℃、処理時間を３〜６０秒、処理浴ｐＨが２．０〜２．７である。
【００３４】
前記した化成処理を行うことによって、本実施形態に係る包装容器用Ａｌ合金板１は、Ａｌ合金板２に含有されているＭｇの含有量から算出される化成皮膜３中のＭｇとＺｒの含有量の比をＭｇ／Ｚｒで０．０１以上８．５以下とすることができる。
さらに、前記した化成処理を行うことによって、本実施形態に係る包装容器用Ａｌ合金板１は、化成皮膜３の皮膜量（付着量）をＺｒが０．５ｍｇ／ｍ2以上２０ｍｇ／ｍ2以下、リン（Ｐ）が０．１ｍｇ／ｍ2以上７ｍｇ／ｍ2以下とすることができる。
これらについては後に説明する。
【００３５】
前記した脱脂処理、エッチング処理、脱スマット処理、及び化成処理はスプレーや浸漬などの一般的な設備及び条件で行うことができる。
各処理後は、図１〜３に示すように、常法により水洗工程を行う。
以上に説明したとおり、本実施形態における化成皮膜３は、脱スマット処理を行わずに形成させることができる。すなわち、従来と比較して工程数を省くことができるため、迅速に包装容器用Ａｌ合金板１を製造することが可能であり、また、低コスト化を図ることも可能である。
【００３６】
（化成皮膜中のＭｇとＺｒの含有量の比）
本発明においては、前記した化成処理を行うことによってＡｌ合金板２の表面に化成皮膜３を形成しており、形成された化成皮膜３中のＭｇとＺｒの含有量の比をＭｇ／Ｚｒで０．０１以上８．５以下としている。化成皮膜３中のＭｇとＺｒの含有量の比（Ｍｇ／Ｚｒ）がこの範囲にある場合、スマットの除去とＡｌ合金板２の表面の粗面化が確実に行われていることを意味しており、樹脂皮膜４形成後の耐食性及び密着性を向上させることができる。
【００３７】
なお、化成皮膜３中のＭｇとＺｒの含有量の比がＭｇ／Ｚｒで８．５を超えると、エッチングが強過ぎたことを意味している。エッチングが強過ぎると、エッチングで生成したＭｇスマットが化成皮膜３中に残存する量が増えるため、樹脂皮膜４形成後の耐食性が悪くなる。
より優れた耐食性及び密着性を得る観点から、化成皮膜３中のＭｇとＺｒの含有量の比はＭｇ／Ｚｒで０．１０以上とするのが好ましく、４．３２以下とするのが好ましい。
【００３８】
化成皮膜３中のＭｇとＺｒの含有量の比（Ｍｇ／Ｚｒ）は、エッチング処理及び化成処理を前記した条件とすることによって制御することができる。
【００３９】
化成皮膜３中のＭｇとＺｒの含有量の比（Ｍｇ／Ｚｒ）は、例えば、グロー放電発光分析法（Glow Discharge-Optical Emission Spectroscopy；ＧＤ−ＯＥＳ）で化成皮膜３の表面を定量分析して得たＭｇとＺｒの原子％からＭｇ／Ｚｒ比を求めることができる。
【００４０】
（化成皮膜の皮膜量）
前記したように、本発明においては、前記化成処理を行うことによってＡｌ合金板２の表面に化成皮膜３を形成している。
そして、本発明では、形成された化成皮膜３の皮膜量は、Ｚｒが０．５ｍｇ／ｍ2以上２０ｍｇ／ｍ2以下、Ｐが０．１ｍｇ／ｍ2以上７ｍｇ／ｍ2以下としている。化成皮膜３の皮膜量をこのようにすると、Ａｌ合金板２の表面を十分に覆うことができる。従って、包装容器用Ａｌ合金板１は、樹脂皮膜４形成後の耐食性及び密着性に優れたものとなる。なお、化成皮膜３中におけるＺｒは、Ｚｒ（ＯＨ）４、ＺｒＦ４−ｎ（ＯＨ）ｎ、ＺｒＦ４−３ｍ−ｎ（ＰＯ４）ｍ（ＯＨ）ｎ、ＺｒＦ４−ｎＯｎ／２、ＺｒＦ４−３ｍ−ｎＯｎ／２（ＰＯ４）ｍ、ＺｒＦｘＯｙ，ＺｒＦｘＯｙ（ＰＯ４）ｘなどのＺｒ化合物の形態で存在していてもよい。化成皮膜３中におけるＰは、ＡｌＦｘ−３ｍ（ＰＯ４）ｍ（ＯＨ）３−ｘ、ＡｌＦｘＯ（３−ｘ）／２、ＡｌＦｘ−３ｍＯ（３−ｘ）／２（ＰＯ４）ｍ、ＡｌＦｘＯｙ（ＰＯ４）ｘなどのＰ化合物の形態で存在していてもよい。これらのＺｒ化合物及びＰ化合物は、前記したＺｒ化成処理液に含まれているものである。なお、ｍ、ｎ、ｘ、ｙはそれぞれ整数を表す。
【００４１】
他方、化成皮膜３の皮膜量について、Ｚｒが０．５ｍｇ／ｍ2未満であると、化成皮膜３がＡｌ合金板２を十分に覆うことができないため、樹脂皮膜４形成後の耐食性及び密着性が悪くなる。化成皮膜３の皮膜量について、Ｐが０．１ｍｇ／ｍ2未満である場合もＺｒと同様の理由で樹脂皮膜４形成後の耐食性及び密着性が悪くなる。
また、化成皮膜３の皮膜量について、Ｚｒが２０ｍｇ／ｍ2を超えると、化成皮膜３の皮膜量が多過ぎるため、例えば、加工時などにおいて化成皮膜３内部での凝集破壊を起こし易くなり、密着性が悪くなる。また、化成皮膜３の皮膜量が多過ぎるため、外観に望まない変化が生じたり、コストが高くなったりする。化成皮膜３の皮膜量について、Ｐが７ｍｇ／ｍ2を超える場合もＺｒと同様の理由で密着性が悪くなったり、外観に望まない変化が生じたり、コストが高くなったりする。
より優れた耐食性及び密着性を得、さらに外観を得る観点から、化成皮膜３の皮膜量は、Ｚｒが１．７ｍｇ／ｍ2以上、Ｐが０．４ｍｇ／ｍ2以上とするのが好ましく、Ｚｒが１４．８ｍｇ／ｍ2以下、Ｐが６．３ｍｇ／ｍ2以下とするのが好ましい。
【００４２】
化成皮膜３の皮膜量、すなわち、Ｚｒの付着量及びＰの付着量は、例えば、蛍光Ｘ線分析法（X-ray Fluorescence Analysis；ＸＲＦ）で化成皮膜３を定量分析することによって求めることができる。
【００４３】
（第２実施形態）
図３は、本発明の第２実施形態に係る包装容器用Ａｌ合金板に対して行う各処理と構成を説明する概略図である。
図３に示すように、本実施形態に係る包装容器用Ａｌ合金板１０は、基材となるＡｌ合金板２と、当該Ａｌ合金板２の表面に形成された化成皮膜３と、化成皮膜３の上に形成された樹脂皮膜４と、を有する。
【００４４】
なお、第２実施形態に係る包装容器用Ａｌ合金板１０と、第１実施形態に係る包装容器用Ａｌ合金板１とは、包装容器用Ａｌ合金板１０が樹脂皮膜４を有している点で相違し、他の構成要素は同一である。以下、第２実施形態に係る包装容器用Ａｌ合金板１０について説明するが、図１に示す第１実施形態に係る包装容器用Ａｌ合金板１と同一の構成要素については同一の符号を付して該当する構成要素に関する説明を援用することとし、ここでの説明は省略する。
【００４５】
（樹脂皮膜）
樹脂皮膜４は、図３に示すように、化成処理後に行う樹脂皮膜形成処理によって、Ａｌ合金板２の化成皮膜３上に形成される。
この樹脂皮膜４の厚さは、例えば、１μｍ以上２５μｍ以下とすることが好ましい。樹脂皮膜４の厚さをこの範囲とすれば、樹脂皮膜４形成後の耐食性及び密着性をより向上させることができる。
樹脂皮膜４の厚さが１μｍ未満であると、皮膜厚さが薄いので十分な耐食性及び密着性を得ることができないおそれがある。また、樹脂皮膜４の厚さが２５μｍを超えると、皮膜厚さが厚いのでかえって密着性が悪くなる場合がある。
樹脂皮膜４形成後の耐食性及び密着性をさらに向上させる観点から、樹脂皮膜４の厚さは、例えば、３μｍ以上とするのが好ましく、２０μｍ以下とするのがより好ましい。
樹脂皮膜４の厚さは、当該樹脂皮膜４を形成するものが塗料である場合はその塗布量を調節することによって制御することができ、樹脂皮膜４を形成するものがフィルムである場合は、フィルムの厚さを調節することによって制御することができる。
加えて、基材（Ａｌ合金板２）と被覆樹脂（樹脂皮膜４）の密着性を表現する一つの指標として水素結合パラメーターがあることは従来より知られている。本発明において形成される化成皮膜３は、従来のクロメート処理材よりも、水素結合成分の多い樹脂皮膜４と親和性が高く、密着性が向上する傾向にある。故に、高耐食性を得ることができる。例えば、化成皮膜３の表面自由エネルギーの水素結合成分は１５Ｎ／ｍ程度であり、従来のクロメート処理材の水素結合成分は７Ｎ／ｍ程度である。一方で樹脂皮膜４において、溶解度パラメーターの水素結合成分は、塩化ビニルが１．２（ｃａｌ／ｃｍ３）１／２程度であり、ポリエステルが５．１（ｃａｌ／ｃｍ３）１／２程度となり、化成皮膜３に対して、塩化ビニルよりポリエステルの方が耐食性が向上する傾向がみられた。樹脂皮膜４は化成皮膜３との密着性を向上させるため、溶解度パラメーターの水素結合成分が３．０〜５．０（ｃａｌ／ｃｍ３）１／２であることが好ましい。
【００４６】
樹脂皮膜４は、例えば、塗料、プライマー、及びフィルムのうちの少なくとも一種を用いた一層又は二層以上でなるのが好ましい。また、この樹脂皮膜４は（すなわち、前記した塗料、プライマー、及びフィルムはいずれも）、例えば、ポリエステル樹脂、及びエポキシ樹脂のうちの少なくとも一種を用いて形成されるのが好ましい。このようにすると、樹脂皮膜４形成後の耐食性と密着性に優れた包装容器用Ａｌ合金板１を得ることができる。
【００４７】
樹脂皮膜４が塗料（上塗塗装塗料）及びプライマー（下塗塗料）である場合の樹脂皮膜形成処理は、例えば、当該塗料をロールコーター、ダイコーター、ナイフコーター、バーコーター、グラビアコーター、スプレーコーターなどを用いてＡｌ合金板２の表面に塗布した後、熱処理や紫外線照射などを行って樹脂を硬化させることにより形成することなどが挙げられる。
【００４８】
樹脂皮膜４がフィルムである場合の樹脂皮膜形成処理は、例えば、公知のラミネーターを用いて化成皮膜３を形成したＡｌ合金板２の表面にフィルムをラミネートすることによって行うことができる。
【実施例】
【００４９】
次に、本発明の効果を奏する実施例とそうでない比較例とを参照して、本発明の内容について具体的に説明する。
【００５０】
表１のＮｏ．１〜２５に示すＪＩＳ  Ｈ  ４０００：２０１４に規定されている品種のＡｌ合金板（板厚０．２６ｍｍ）に対して、脱脂処理、エッチング処理、化成処理を適宜行い、サンプルを製造した。なお、幾つかのサンプルについては、エッチング処理と化成処理の間で脱スマット処理を行った。
【００５１】
製造したサンプルに含有されているＭｇの含有量から算出される化成皮膜中のＭｇとＺｒの含有量の比をＭｇ／Ｚｒ（化成皮膜中のＭｇ／Ｚｒ比という。）として求めた。また、サンプルの化成皮膜の皮膜量（Ｚｒ付着量及びＰ付着量）を求めるとともに、外観、耐食性、密着性を評価した。
なお、脱脂処理、エッチング処理、酸洗処理、Ｚｒ化成処理の各処理は下記の薬剤等を用い、いずれもスプレーで行った。
【００５２】
（脱脂処理）
・薬剤：サーフクリーナーＥＣ３７０（日本ペイント社製）
・濃度：１質量％
・温度：７０℃
・処理時間：５秒
【００５３】
（エッチング処理）
・薬剤：サーフクリーナー４２０Ｎ−２（日本ペイント社製）
・濃度：２．０質量％
・ｐＨ：表１に記載
・温度：表１に記載
・処理時間：表１に記載
【００５４】
（脱スマット処理）
・５％硝酸（ｐＨ０．２４）
・０．０７ｍｏｌ／Ｌクエン酸（ｐＨ１）
・温度：４０℃
・処理時間：９秒
なお、５％硝酸、クエン酸は、表１に示すように、択一的に用いた。
【００５５】
（化成処理）
・薬剤：アルサーフＳＴ５５０（日本ペイント社製）
・硝酸濃度：表１に記載
・ｐＨ：表１に記載
・Ｚｒ濃度：表１に記載
・リン酸濃度：表１に記載
・濃度：５質量％
・温度：６０℃
・処理時間：４秒
【００５６】
（化成皮膜中のＭｇ／Ｚｒ比）
化成皮膜中のＭｇ／Ｚｒ比は、ＧＤ−ＯＥＳを用いて化成皮膜の表面を定量分析して得たＭｇとＡｌの原子％から求めた。
【００５７】
（化成皮膜の皮膜量）
化成皮膜の皮膜量（Ｚｒ付着量及びＰ付着量）は、ＸＲＦで化成皮膜の表面を定量分析することによって求めた。
【００５８】
（耐食性）
製造したサンプルの化成皮膜上に塩ビゾル塗料を塗布し、ＰＭＴ（Peak Metal Temperature）が２６０℃、焼付けオーブン通過時間が３０秒という条件で塗装焼付けして樹脂皮膜を形成した塗装材を製造した（樹脂皮膜の膜厚：１３０ｍｇ／ｄｍ2）。
そして、塗装材に対して４ｍｍφの円筒金型を用いて張出し高さ２ｍｍで張出し加工し、コカ・コーラ（登録商標、日本コカ・コーラ社製）に浸漬して、炭酸が抜けないように密封し、６０℃で１週間保持した。顕微鏡で観察し、腐食のないものはＯＫ、腐食したものはＮＧと判定した。
【００５９】
（密着性）
耐食性で述べたのと同じ条件で樹脂皮膜を形成した塗装材を製造した。
そして、塗装材をオートクレーブ中で１２１℃、３０分処理した後、Ｔ型剥離試験を実施した。リン酸クロメート処理材と比較評価を行い、リン酸クロメート処理と同等以上の剥離強度を示したものをＯＫ、リン酸クロメートよりも剥離強度が弱い場合はＮＧと判定した。
【００６０】
（外観）
製造したサンプル（すなわち、樹脂皮膜形成前のサンプル）の外観を目視で検査し、サンプルの表面に異常がないものをＯＫ、異常があったものをＮＧとした。
【００６１】
表１に、Ａｌ合金板の品種、脱脂処理、エッチング処理、洗浄処理、化成処理の各条件、化成皮膜中のＭｇ／Ｚｒ比、耐食性の評価結果、密着性の評価結果、及び外観の評価結果を示す。なお、表１中の下線は、本発明の発明特定事項を満たしていないことを示す。
【００６２】
【表１】
0006553936.tif 000002
【００６３】
表１に示すように、Ｎｏ．１〜１６のサンプルは、本発明の発明特定事項を満たしていたので、耐食性及び密着性が優れているとともに、外観も優れていた。
これに対し、Ｎｏ．１７〜２５のサンプルは、本発明の発明特定事項のうちのいずれかを満たしていなかったので、耐食性及び密着性のうちのいずれかが劣っており、外観が劣っているものもあった。具体的には、以下のようになった。
【００６４】
Ｎｏ．１７のサンプルは、化成皮膜中のＭｇ／Ｚｒ比が高過ぎたので、耐食性に劣っていた。
Ｎｏ．１８のサンプルは、化成処理の時間を長くすることによって化成皮膜のＺｒ付着量及びＰ付着量を多くしたものである。Ｎｏ．１８のサンプルは、化成皮膜のＺｒ付着量及びＰ付着量がともに多過ぎたので、樹脂皮膜形成後の密着性が劣っていた。
Ｎｏ．１９のサンプルは、脱脂処理を行わなかったので、化成皮膜が形成されなかった。つまり、化成皮膜のＺｒ付着量が下限値未満となるとともに、Ｐ付着量が下限値未満となった。そのため、Ｎｏ．１９のサンプルは、耐食性及び密着性に劣っており、外観も劣っていた。
【００６５】
Ｎｏ．２０のサンプルは、エッチング処理を行わなかったので、耐食性及び密着性に劣っていた。
Ｎｏ．２１のサンプルは、エッチング処理で用いたアルカリ水溶液のｐＨが低過ぎたので、耐食性に劣っていた。
【００６６】
Ｎｏ．２２のサンプルは、化成処理で用いたＺｒ化成処理液の硝酸濃度が低過ぎた、すなわち、化成処理液の濃度が低すぎたので、化成皮膜が形成されず、耐食性及び密着性に劣っており、外観も劣っていた。
Ｎｏ．２３のサンプルは、化成処理で用いたＺｒ化成処理液の硝酸濃度が高過ぎたので、耐食性、密着性に劣っていた。
【００６７】
Ｎｏ．２４のサンプルは、前記した特許文献２（特開２００７−１０７０３３号公報）の実施例７相当の前処理を行ったものである。Ｎｏ．２４のサンプルは、エッチング処理を行っていないので、耐食性及び密着性に劣っていた。
【００６８】
Ｎｏ．２５のサンプルは、前記した特許文献２（特開２００７−１０７０３３号公報）の実施例４相当の前処理を行ったものである。Ｎｏ．２５のサンプルもエッチング処理を行っていないので、耐食性及び密着性に劣っていた。
【符号の説明】
【００６９】
１      包装容器用アルミニウム合金板（包装容器用Ａｌ合金板）
２      アルミニウム合金板（Ａｌ合金板）
３      化成皮膜
４      樹脂皮膜
【図１】
0006553936.tif 000003
【図２】
0006553936.tif 000004
【図３】
0006553936.tif 000005